(57)【要約】      （修正有）【課題】危険物漏出事故を防止する必要のある分野においてその機器の床、基礎、地面、地盤に関する、極めて高い安全性を発揮する施工構造を提供する。【解決手段】鋼構造物の素地１に対し、その表面に、高強度の樹脂製の伸延性を有する補強防水層４を吹付、補強防水層４の表面に耐紫外線等の耐太陽光性の表面層５を、塗布又は吹付たことを特徴とする。又、変電所、発電所、原子力発電所、化学工場、製薬工場等の危険物漏出事故を防止する必要のある分野においてその機器の床、基礎、地面、地盤等の素地に関して、その表面に速乾性を有する断熱発泡層３を吹付、その表面に、高強度の樹脂製の伸延性を有する補強防水層４を吹付、補強防水層４の表面に不燃性等の表面層５、及び／又は防護シート層を配置したことを特徴とする。【選択図】図２
0003148781.tif 000002
【実用新案登録請求の範囲】
【請求項１】
スレート、コンクリート、防水シート、木質材等の非金属材、又は金属製の建物の屋根又は壁の素地に対し、
該素地の表面に、ポリウレタン系樹脂、又はフェノール系樹脂、又はそれらの混合物の主剤を用いた樹脂製発泡材で構成された断熱発泡層を吹付等により設け、
前記断熱発泡層の表面に、速乾性と伸延性を有するポリウレタン系樹脂、又はフェノール系樹脂、又はポリウレアー系樹脂、又はそれらの混合物の主剤を用いた高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付等により設けたことを特徴とする屋根、及び／又は、壁の施工構造。
【請求項２】
スレート、コンクリート、防水シート、木質材等の非金属材、又は金属製の建物の屋根又は壁の素地に対し、
該素地の表面に、プライマー層を塗装又は吹付により形成し、該プライマー層の表面に、ポリウレタン系樹脂、又は、フェノール系樹脂、又はそれらの混合物の主剤を用いた樹脂製発泡材で構成された断熱発泡層を吹付等により設け、前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする屋根、及び／又は、壁の施工構造。
【請求項３】
スレート、コンクリート、防水シート、木質材等の非金属材、又は金属製の建物の屋根又は壁の素地に対し、
該素地の表面に、プライマー層を塗装又は吹付により形成し、
該プライマー層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付等により設け、断熱発泡層を設けることなく構成したことを特徴とする屋根、及び／又は、壁の施工構造。
【請求項４】
スレート、コンクリート、防水シート、木質材等の非金属材、又は金属製の建物の屋根又は壁の素地に対し
該素地の取付のためのボルト等の取付具、及び／又は、素地の端部側面、及び／又は、断熱発泡層の端部側面、及び／又は、不連続部を、前記断熱発泡層、及び／又は、前記補強防水層で巻き込み、シームレス構造としたことを特徴とする屋根、及び／又は、壁の施工構造。
【請求項５】
請求項１、又は２、又は３、又は４記載の屋根、及び／又は、壁の施工構造であって、前記断熱発泡層は、最小厚さ２．０ｍｍ以上〜最大厚さ１００ｍｍ以下で吹付等により設け、
前記補強防水層は引張強度、最小１．０Ｎ／ｍｍ２〜最大５０．０Ｎ／ｍｍ２以下の速乾性と伸延性を有するポリウレタン系樹脂、又はフェノール系樹脂、又はポリウレアー系樹脂、又はそれらの混合物等の高強度樹脂製の補強防水層、又は表面補強防水層を、最小厚さ０．５ｍｍ以上〜最大１０ｍｍ以下で吹付等により設けたことを特徴とする屋根、及び／又は、壁の施工構造。
【請求項６】
請求項１、又は２、又は３、又は４、又は５記載の屋根、及び／又は、壁の施工構造であって、
前記断熱発泡層は、独立気孔系のポリウレタン系樹脂、又は、フェノール系樹脂、又はそれらの混合物の主剤を用いた樹脂製発泡材であることを特徴とする屋根、及び／又は、壁の施工構造。
【請求項７】
請求項１、又は２、又は３、又は４、又は５、又は６記載の屋根、及び／又は、壁の施工構造であって、
前記断熱発泡層、及び／又は、前記補強防水層の材料に、ガラス繊維、又は、カーボン繊維、又は短寸のステンレス、あるいはチタン等の金属繊維等の補強繊維を混入することにより、繊維強化型樹脂（ＦＲＰ）とすることを特徴とする屋根、及び／又は、壁の構造。
【請求項８】
請求項１、又は２、又は３、又は４、又は５、又は６、又は７記載の屋根、及び／又は、壁の構造であって、
前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることを特徴とする屋根、及び／又は、壁の構造。
【請求項９】
鉄骨、鉄塔、橋梁、タンク等の鋼構造物の表面施工構造であって、
該鋼構造物の素地に対し、表面除去層をケレンにより除いた素地表面に、ポリウレタン系樹脂、又は、フェノール系樹脂、又はそれらの混合物等の主剤を用いた樹脂製発泡材で構成された断熱発泡層を吹付等により設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする鉄骨、鉄塔、橋梁、タンク等の鋼構造物の表面施工構造。
【請求項１０】
鉄骨、鉄塔、橋梁、タンク等の鋼構造物の表面施工構造であって、
該鋼構造物の素地に対し、表面除去層をケレンにより除いた素地表面に、プライマー層を塗装、又は吹付けにより形成し、
該プライマー層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする鉄骨、鉄塔、橋梁、タンク等の鋼構造物の表面施工構造。
【請求項１１】
鉄骨、鉄塔、橋梁、タンク等の鋼構造物の表面施工構造であって、
該鋼構造物の素地に対し、表面除去層をケレンにより除いた素地表面に、プライマー層を塗装、又は吹付けにより形成し、
該プライマー層の表面に、速乾性と伸延性を有するポリウレタン系樹脂、又はフェノール系樹脂、又はポリウレアー系樹脂、又はそれらの混合物等の前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることを特徴とする鉄骨、鉄塔、橋梁、タンク等の鋼構造物の表面施工構造。
【請求項１２】
請求項９、又は１０、又は１１記載の鉄骨、鉄塔、橋梁、タンク等の鋼構造物の表面施工構造であって、
前記断熱発泡層の材料、及び／又は、前記補強防水層の材料、及び／又は、前記表面補強防水層の材料にガラス繊維、又は、カーボン繊維、又は短寸のステンレス、あるいはチタン等の金属繊維等の補強繊維を混入することにより、繊維強化型樹脂（ＦＲＰ）とすることを特徴とする鋼構造物の表面施工構造。
【請求項１３】
変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を設け、
前記補強防水層の表面に耐紫外線等の耐太陽光性、難燃性、耐火性、又は耐飛び火性、又はトランス油等に対する耐腐食性等のいずれか、又はそれらの組合せによる１層又は複数層の表面層を、塗布又は吹付けることにより変電所、発電所、原子力発電所、化学工場、製薬工場等の危険物漏出を防止することを特徴とする施工構造。
【請求項１４】
変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を設け、
前記補強防水層の上面に、耐衝撃性、クッション性、不燃性、耐火性、トランス油等に対する耐腐食性を有する防護シート層を設けることにより、変電所、発電所、原子力発電所、化学工場、製薬工場等の危険物漏出を防止することを特徴とする施工構造。
【請求項１５】
変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又それらの混合物等の高強度樹脂製の補強防水層を設け、
前記補強防水層の表面に耐紫外線等の耐太陽光性、難燃性、耐火性、又は耐飛び火性、又はトランス油等に対する耐腐食性等のいずれか、又はそれらの組合せによる１層又は複数層の表面層を、塗布又は吹付により設け、
前記表面層の上面に、耐衝撃性、クッション性、不燃性、耐火性、耐腐食性を有する防護シート層を設けることにより、変電所、発電所、原子力発電所、化学工場、製薬工場等の危険物漏出を防止することを特徴とする施工構造。
【請求項１６】
請求項１３、又は１４、又は１５記載の施工構造であって、前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることにより、変電所、発電所、原子力発電所、化学工場、製薬工場等の危険物漏出を防止することを特徴とする施工構造。
【請求項１７】
請求項１３、又は１４、又は１５、又は１６記載の施工構造であって、
前記断熱発泡層は、最小厚さ２．０ｍｍ以上〜最大厚さ３００ｍｍ以下で吹付、及び／又は前記補強防水層は引張強度、最小１．０Ｎ／ｍｍ２〜最大５０．０Ｎ／ｍｍ２以下の速乾性と伸延性を有するポリウレタン系樹脂、又はフェノール系樹脂、又はポリウレアー系樹脂、又はそれらの混合物等の高強度樹脂製の補強防水層、又は表面補強防水層を最小厚さ０．５ｍｍ以上〜最大２０ｍｍ以下で吹付けることにより、変電所、発電所、原子力発電所、化学工場、製薬工場等の危険物漏出を防止することを特徴とする施工構造。
【請求項１８】
請求項１３、又は１４、又は１５、又は１６、又は１７記載の施工構造であって、
前記断熱発泡層の材料、及び／又は、前記補強防水層の材料、及び／又は、前記表面  補強防水層の材料にガラス繊維、又は、カーボン繊維、又は短寸のステンレス、あるい  はチタン等の金属繊維等の補強繊維を混入することにより、繊維強化型樹脂（ＦＲＰ）  とすることにより、変電所、発電所、原子力発電所、化学工場、製薬工場等の危険物漏  出を防止することを特徴とする施工構造。
【考案の詳細な説明】
【技術分野】
【０００１】    本考案は、建築物、又は鋼構造物等の施工構造に関する。
又、変電所、発電所、原子力発電所、化学工場、製薬工場等の危険物漏出事故を防止する必要のある分野において、その機器の床、基礎、地面、地盤に関する、極めて高い安全性を発揮する施工構造を提供するものである。
【背景技術】
【０００２】  （１）建築物等の分野においては、
従来より、工場、倉庫、体育館等の屋根又は壁は、波形スレート葺き、又は金属製の折板、瓦葺き、コンクリート、モルタル葺き等により施工されてきたが、長期間の経年変化により、強度低下や破損が発生したり、取付部や破損部等からの雨漏りの発生、美観の低下、又は断熱強化のための定期的補修を必要としてきた。【０００３】  特に、スレート葺き屋根の場合は、その強度低下が著しく、その補修施工のため作業者が、その上に乗ると、劣化したスレートが割れて墜落災害が頻繁に発生し、その災害防止が、厚生労働省、国土交通省をはじめとし叫ばれ、未だに建設業での労働災害の重要課題となっている。
又、従来のスレート構造は、発癌性のあるアスベストが含有されており、補修時にそのダストが周辺や作業者に飛散し、又廃材の処理の困難性等に対し環境問題として大きく取り上げられている。加えて近年地球温暖化防止のため、これらの旧構造の断熱性能を改善し、冷暖房の省エネルギーを図るための補修も大きく必要となってきている。【０００４】    これらの問題を解消しようとする従来例も、提案されているが、いずれも、補修時、又は補修後の強度を重視したものが無く、前述の墜落防止災害を予防できるものとなっていなかった。
加えて、防水性に関しても、表面のトップコート層に、経年変化によりクラックが発生すると、断熱発泡層の微細な開孔に雨水が浸入し、凍結等により割れや変質が発生し、断熱発泡層を破壊するものとなっていた。
その一例として「特開平７−１６６６５５」号があるが、前述の如く、素地の強度劣化による墜落防止は着目されておらず、従って作業者が、乗ったときの補強強度については、確保されていないため、強度劣化による墜落災害防止対策は全くその目的に無く、現実上問題の解決となっていなかった。
更に、表面のトップコート層は、塗装膜の層であるため、十分な膜厚を有することは困難であるため、これに対し、紫外線等の太陽光線や、雨、雪等による劣化、経年変化が必ず発生し、トップコート層にクラックが発生する。そうなるとそのクラックより断熱発泡層の微細な開孔に雨水が浸入し、凍結等により割れや変質が発生し、断熱発泡層を破壊し、返って断熱発泡層が吸水し、安全性を妨げる可能性があり、それらの解決策とはなっておらずその改善が強く望まれていた。【０００５】  （２）又、鉄骨、鉄塔、橋梁、タンク等の鋼構造物の表面塗装の寿命が短く、その塗替えに長時間と多額の施工費用が掛かり、長寿命の施工構造が望まれていた。【０００６】  （３）又、変電所、発電所、原子力発電所、化学工場、製薬工場等の危険物質の漏出を防止する必要のある分野において、機器設置場所及び周辺の床、又は基礎、又は地盤、又は地面等の素地の保護対策が、重要視されている。
その一例として変電所、発電所等の変圧器が、最近頻発した新潟・中越地震等において、転倒、破損し、内部に封入されているトランス油が漏出するという事故が、各地で発生した。【０００７】  通常、変圧器の周りには、防油ピット、防油堤がコンクリート構造物で構築されているが、次のような問題点を有している。
▲１▼防油ピット、防油堤のコンクリート構造物が、経年変化でひび割れや目地の劣化を、起こすので、定期的な事前調査により、それらの欠陥部を発見し、修復する必要がある。
▲２▼しかし強大な地震が発生した時は、変圧器が転倒、破損し、内部に封入されているトランス油が漏出するという事故が、各地で発生した。
▲３▼トランス油には、人体に悪影響を及ぼすＰＣＢ等が含有されており、万一、地盤に流出し、地下水に浸透すると、取返しのつかない大公害事故となり、近隣住民の健康障害を引き起こす大惨事となる。
▲４▼通常、防油ピット、防油堤の溝には、バラスト石が、入れられているので、クラック等の欠陥を、直ちに目視することができない。
▲５▼しかるに、新潟・中越地震等において、トランスの転倒が発生し、想定外の大事故となったがその適切な対策が、創出されてなかった。【０００８】  従来例としても［特許文献２］の「特開平７−８６０４４号」に示されるような、雨水と、トランスの経時変化によるトランス油の混入水の排水管を切換えるという考案があったが、単にトランス油の漏出に対しては、ピット内で自然乾燥するだけのものであった。
床板や、地盤が破壊されクラックができて、そこよりトランス油が漏れて浸透するという事故の想定がなく、無防備の状態となっていたのである。
工場、製薬工場の危険物質の漏出に関しても同様であった。【０００９】
【特許文献１】  特開平７−１６６６５５号公報
【特許文献２】  特開平７−８６０４４号公報
【考案の開示】
【考案が解決しようとする課題】
【００１０】  本考案は、これらの問題点を現実的に排除する極めて実用的な施工構造を提供するものである。
【課題を解決するための手段】
【００１１】  スレート、コンクリート、防水シート、木質材等の非金属材、又は金属製の建物の屋根又は壁の素地に対し、
該素地の表面に、ポリウレタン系樹脂、又はフェノール系樹脂、又はそれらの混合物の主剤を用いた樹脂製発泡材で構成された断熱発泡層を吹付等により設け、
前記断熱発泡層の表面に、速乾性と伸延性を有するポリウレタン系樹脂、又はフェノール系樹脂、又はポリウレアー系樹脂、又はそれらの混合物の主剤を用いた高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付等により設けたことを特徴とする屋根、及び／又は、壁の施工構造を提供する。【００１２】  スレート、コンクリート、防水シート、木質材等の非金属材、又は金属製の建物の屋根又は壁の素地に対し、
該素地の表面に、プライマー層を塗装又は吹付により形成し、該プライマー層の表面に、ポリウレタン系樹脂、又は、フェノール系樹脂、又はそれらの混合物の主剤を用いた樹脂製発泡材で構成された断熱発泡層を吹付等により設け、前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする屋根、及び／又は、壁の施工構造を提供する。【００１３】  スレート、コンクリート、防水シート、木質材等の非金属材、又は金属製の建物の屋根又は壁の素地に対し、
該素地の表面に、プライマー層を塗装又は吹付により形成し、
該プライマー層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付等により設け、断熱発泡層を設けることなく構成したことを特徴とする屋根、及び／又は、壁の施工構造を提供する。【００１４】  スレート、コンクリート、防水シート、木質材等の非金属材、又は金属製の建物の屋根又は壁の素地に対し
該素地の取付のためのボルト等の取付具、及び／又は、素地の端部側面、及び／又は、断熱発泡層の端部側面、及び／又は、不連続部を、前記断熱発泡層、及び／又は、前記補強防水層で巻き込み、シームレス構造としたことを特徴とする屋根、及び／又は、壁の施工構造を提供する。【００１５】  請求項１、又は２、又は３、又は４記載の屋根、及び／又は、壁の施工構造であって、前記断熱発泡層は、最小厚さ２．０ｍｍ以上〜最大厚さ１００ｍｍ以下で吹付等により設け、
前記補強防水層は引張強度、最小１．０Ｎ／ｍｍ２〜最大５０．０Ｎ／ｍｍ２以下の速乾性と伸延性を有するポリウレタン系樹脂、又はフェノール系樹脂、又はポリウレアー系樹脂、又はそれらの混合物等の高強度樹脂製の補強防水層、又は表面補強防水層を、最小厚さ０．５ｍｍ以上〜最大１０ｍｍ以下で吹付等により設けたことを特徴とする屋根、及び／又は、壁の施工構造を提供する。【００１６】  請求項１、又は２、又は３、又は４、又は５記載の屋根、及び／又は、壁の施工構造であって、
前記断熱発泡層は、独立気孔系のポリウレタン系樹脂、又は、フェノール系樹脂、又はそれらの混合物の主剤を用いた樹脂製発泡材であることを特徴とする屋根、及び／又は、壁の施工構造を提供する。【００１７】  請求項１、又は２、又は３、又は４、又は５、又は６記載の屋根、及び／又は、壁の施工構造であって、
前記断熱発泡層、及び／又は、前記補強防水層の材料に、ガラス繊維、又は、カーボン繊維、又は短寸のステンレス、あるいはチタン等の金属繊維等の補強繊維を混入することにより、繊維強化型樹脂（ＦＲＰ）とすることを特徴とする屋根、及び／又は、壁の構造を提供する。【００１８】  請求項１、又は２、又は３、又は４、又は５、又は６、又は７記載の屋根、及び／又は、壁の構造であって、
前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることを特徴とする屋根、及び／又は、壁の構造を提供する。【００１９】  鉄骨、鉄塔、橋梁、タンク等の鋼構造物の表面施工構造であって、
該鋼構造物の素地に対し、表面除去層をケレンにより除いた素地表面に、ポリウレタン系樹脂、又は、フェノール系樹脂、又はそれらの混合物等の主剤を用いた樹脂製発泡材で構成された断熱発泡層を吹付等により設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする鉄骨、鉄塔、橋梁、タンク等の鋼構造物の表面施工構造を提供する。【００２０】  鉄骨、鉄塔、橋梁、タンク等の鋼構造物の表面施工構造であって、
該鋼構造物の素地に対し、表面除去層をケレンにより除いた素地表面に、プライマー層を塗装、又は吹付けにより形成し、
該プライマー層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする鉄骨、鉄塔、橋梁、タンク等の鋼構造物の表面施工構造を提供する。【００２１】    鉄骨、鉄塔、橋梁、タンク等の鋼構造物の表面施工構造であって、
該鋼構造物の素地に対し、表面除去層をケレンにより除いた素地表面に、プライマー層を塗装、又は吹付けにより形成し、
該プライマー層の表面に、速乾性と伸延性を有するポリウレタン系樹脂、又はフェノール系樹脂、又はポリウレアー系樹脂、又はそれらの混合物等の前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることを特徴とする鉄骨、鉄塔、橋梁、タンク等の鋼構造物の表面施工構造を提供する。【００２２】  請求項９、又は１０、又は１１記載の鉄骨、鉄塔、橋梁、タンク等の鋼構造物の表面施工構造であって、
前記断熱発泡層の材料、及び／又は、前記補強防水層の材料、及び／又は、前記表面補強防水層の材料にガラス繊維、又は、カーボン繊維、又は短寸のステンレス、あるいはチタン等の金属繊維等の補強繊維を混入することにより、繊維強化型樹脂（ＦＲＰ）とすることを特徴とする鋼構造物の表面施工構造を提供する。【００２３】  変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を設け、
前記補強防水層の表面に耐紫外線等の耐太陽光性、難燃性、耐火性、又は耐飛び火性、又はトランス油等に対する耐腐食性等のいずれか、又はそれらの組合せによる１層又は複数層の表面層を、塗布又は吹付けることにより変電所、発電所、原子力発電所、化学工場、製薬工場等の危険物漏出を防止することを特徴とする施工構造を提供する。【００２４】  変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を設け、
前記補強防水層の上面に、耐衝撃性、クッション性、不燃性、耐火性、トランス油等に対する耐腐食性を有する防護シート層を設けることにより、変電所、発電所、原子力発電所、化学工場、製薬工場等の危険物漏出を防止することを特徴とする施工構造を提供する。【００２５】  変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又それらの混合物等の高強度樹脂製の補強防水層を設け、
前記補強防水層の表面に耐紫外線等の耐太陽光性、難燃性、耐火性、又は耐飛び火性、又はトランス油等に対する耐腐食性等のいずれか、又はそれらの組合せによる１層又は複数層の表面層を、塗布又は吹付により設け、
前記表面層の上面に、耐衝撃性、クッション性、不燃性、耐火性、耐腐食性を有する防護シート層を設けることにより、変電所、発電所、原子力発電所、化学工場、製薬工場等の危険物漏出を防止することを特徴とする施工構造を提供する。【００２６】  請求項１３、又は１４、又は１５記載の施工構造であって、前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることにより、変電所、発電所、原子力発電所、化学工場、製薬工場等の危険物漏出を防止することを特徴とする施工構造を提供する。【００２７】  請求項１３、又は１４、又は１５、又は１６記載の施工構造であって、
前記断熱発泡層は、最小厚さ２．０ｍｍ以上〜最大厚さ３００ｍｍ以下で吹付、及び／又は前記補強防水層は引張強度、最小１．０Ｎ／ｍｍ２〜最大５０．０Ｎ／ｍｍ２以下の速乾性と伸延性を有するポリウレタン系樹脂、又はフェノール系樹脂、又はポリウレアー系樹脂、又はそれらの混合物等の高強度樹脂製の補強防水層、又は表面補強防水層を最小厚さ０．５ｍｍ以上〜最大２０ｍｍ以下で吹付けることにより、変電所、発電所、原子力発電所、化学工場、製薬工場等の危険物漏出を防止することを特徴とする施工構造を提供する。【００２８】  請求項１３、又は１４、又は１５、又は１６、又は１７記載の施工構造であって、
前記断熱発泡層の材料、及び／又は、前記補強防水層の材料、及び／又は、前記表面  補強防水層の材料にガラス繊維、又は、カーボン繊維、又は短寸のステンレス、あるい  はチタン等の金属繊維等の補強繊維を混入することにより、繊維強化型樹脂（ＦＲＰ）  とすることにより、変電所、発電所、原子力発電所、化学工場、製薬工場等の危険物漏  出を防止することを特徴とする施工構造を提供するものである。
【考案の効果】
【００２９】  （１）屋根、壁等の建築物の分野に関しては
１．断熱発泡層３及び補強防水層４は、熱伝導率が非常に小さいため、極めて高い断熱性を発揮でき、省エネルギー効果による地球温暖化防止と、又結露防止効果を発揮する。
２．断熱発泡層３及び／又は補強防水層４は、厚みが十分取れるため、防水性が高いこと、更に防音性が高いという利点を有する。
３．断熱発泡層３及び／又は補強防水層４は、素地１に対して、吹付によりシームレスで被覆することができるため、発ガン性物質であるアスベストを飛散より封じ込めることができ、更にアスベストの廃材を発生しないので、環境上極めて効果を発揮できる。
４．断熱発泡層３及び／又は補強防水層４は、吹付施工であるため、膜厚は自由に調節できるため、素地の取付用のボルト等の取付具を、巻き込んで施工したり、素地１の端部側面、又は不連続部をカバーし、シームレスで施工することができる。
５．素地１の取付具７は、長期間の腐食により、錆が発生しているが、本考案の構造、工法により、酸素を遮断することにより、錆や腐食の進行を防止することができるのである。
６．断熱発泡層３及び／又は補強防水層４は、素地１に破損された開口部１ａがある場合も、布、合成樹脂のシート等の補修材９を被せて、シームレスに塞ぐことが可能である。
７．断熱発泡層３及び／又は補強防水層４は、瞬間硬化型であるため施工時間が短く、極めて能率的に作業を行うことができる。
８．断熱発泡層３は、ポリウレタン系樹脂に代えて、フェノール系樹脂、又はそれらの混合物の主剤とすることで耐燃焼性、低発煙性を付与することができる。
９．断熱発泡層３及び／又は補強防水層４は、クッション性を有するため、台風や強風による飛来物が、屋根を直撃しても衝撃を吸収することができ破損を防止することができる。
１０．断熱発泡層３及び／又は補強防水層４は、臭いの発生や、環境を配慮し、トルエン、キシレン等の有機溶剤を不使用とすることができる。
１１．断熱発泡層３及び／又は補強防水層４は、フロンガスを用いないので、オゾン層破壊係数を、０とすることができる。
１２．補強防水層４は、高強度であり、前述の補修施工時のスレートの破損による墜落災害を防止する効果を発揮することができる。
１３．補強防水層４は、速乾性であり、作業者が、吹付けて２．０〜１５秒には、その上に乗ることができる強度を発生するため、極めて安全性の高い工法であり、スレート屋根の踏抜き災害をほとんど防止できると言える画期的な特長を発揮することができる。
１４．補強防水層４は、伸延性を有しており、スレート等である素地１が割れても補強防水層４は破損することなく追従することができる。
１５．補強防水層４により、保証寿命を従来の通常１０年から２０年と向上することができる。
１６．断熱発泡層３及び／又は補強防水層４に補強繊維を混入することにより更に強度を高めることが出来る。
１７．補強防水層４に、アクリル系、又は２成分系のポリウレタン系樹脂等で耐紫外線等の耐太陽光性を有する材料、及び／又は耐火性、又は耐飛び火性を有する材料を所定の割合で、混入させた表面補強防水層を設けることにより、その耐久性能により表面層５を省略し、施工時間の大幅な短縮と、コスト削減効果を発揮できる。
１８．表面層５は、火の粉等の飛火に対し対抗する飛び火性能を有している。従って建築基準法第２２条区域内の建築物の屋根に対し火災の発生を防ぐ構造とすることができる。
１９．表面層５は、前記補強防水層４、及び断熱発泡層３を、紫外線等の太陽光線からの劣化を防止することができ、長期間の変質防止効果を発揮することができる。
２０．表面層５は、遮熱塗料により、太陽光を反射し、断熱効果を発揮することもできる。
２１．断熱発泡層３、補強防水層４、及び表面層５は、その構成により、耐候性もきわめて高く通常−５０℃の低温でも弾性を失うことなく、又、１１０℃の高温でも弾性力を維持できる。【００３０】  （２）鉄骨、鉄塔、橋梁、タンク等の鋼構造物の施工構造の分野においても、
１．断熱発泡層２３及び／又は補強防水層２４は、厚みが十分取れるため、防水性、耐腐食性が高いという利点を有する。
２．断熱発泡層２３及び／又は補強防水層２４は、吹付施工であるため、膜厚は自由に調節できるため、鋼構造物の断続部においても、巻き込んで施工したり、不連続部をカバーし、シームレスで施工することができる。
３．断熱発泡層２３及び／又は補強防水層２４は、瞬間硬化型であるため施工時間が短く、極めて能率的に作業を行うことができる。
４．断熱発泡層２３は、ポリウレタン系樹脂の代りに、フェノール系樹脂、又はそれらの混合物の主剤を用いることで耐燃焼性、低発煙性を付与することができる。
５．断熱発泡層２３及び／又は補強防水層２４は、クッション性を有するため、台風や強風による飛来物が、直撃しても衝撃を吸収し、塗膜が破れない。
６．断熱発泡層２３及び／又は補強防水層２４は、接着性が良いので、プライマー層を設けることなく、吹付け施工できる。
７．断熱発泡層２３及び／又は補強防水層２４は、臭いの発生や、環境を配慮し、トルエン、キシレン等の有機溶剤を不使用とすることができる。
８．断熱発泡層２３及び／又は補強防水層２４は、フロンガスを用いないので、オゾン層破壊係数を、０とすることができる。
９．補強防水層２４は、速乾性であり、作業者が、吹付て２．０〜１５秒には、その上に乗ることができるため、作業時間を大幅に短縮することができ、広い面積の施工にきわめて適している。
１０．断熱発泡層２３及び／又は補強防水層２４に補強繊維を混入することにより繊維強化型樹脂（ＦＲＰ）として、更に強度を高めることが出来る。
１１．補強防水層２４に、耐火性、又は耐飛び火性を有する材料を所定の割合で、混入させた表面補強防水層を設けることにより、その耐久性能により表面層３３を省略し、施工時間の大幅な短縮と、コスト削減効果を発揮できる。
１２．断熱発泡層２３、補強防水層２４、及び表面層２５は、その構成により、耐候性もきわめて高く通常−５０℃の低温でも弾性を失うことなく、又、１１０℃の高温でも弾性力を維持できる。【００３１】  （３）変電所、発電所、原子力発電所、化学工場、製薬工場等の危険物質の漏出を防止する必要のある分野においても、
１．断熱発泡層４１及び／又は補強防水層４２は、厚みが十分取れるため、漏出防止性が高いという利点を有する。特に、地震時等において伸延展性が優れるため、コンクリートにクラック３８が発生しても、切れ目が発生せず、トランス油等、放射性物質等の危険物質が、地下に漏出する危険性がない。
２．断熱発泡層４１及び／又は補強防水層４２は、吹付施工であるため、膜厚は自由に調節できるため、地面とコンクリート面との断続部においても、巻き込んで施工したり、不連続部をカバーし、シームレスで施工することができる。
３．断熱発泡層４１及び／又は補強防水層４２は、素地であるコンクリート、地面に対し直接吹付けができ、湿潤状態でも施工可能であり、下地調整が不要で、ひび割れ等に対しコーキング作業が不要であり、プライマー層を設ける必要がないため、極めて能率的、かつ安価である。
４．断熱発泡層４１及び／又は補強防水層４２は、瞬間硬化型であるため施工時間が短く、極めて能率的に作業を行うことができる。
５．断熱発泡層４１は、ポリウレタン系樹脂の代りに、フェノール系樹脂、又はそれらの混合物の主剤とすることで耐燃焼性、低発煙性を付与することができる。
６．断熱発泡層４１及び／又は補強防水層４２は、クッション性を有するため、台風や強風による飛来物が、直撃しても衝撃を吸収することができ破損を防止することができる。
７．断熱発泡層４１は、地面３５よりの水蒸気を通過発散できる通気性を有しているため、膨れ現象等を起こすことがない。
８．断熱発泡層４１及び／又は補強防水層４２は、臭いの発生や、環境を配慮し、トルエン、キシレン等の有機溶剤を不使用とすることができ、又、フロンガスを用いないので、オゾン層破壊係数を、０とすることができる。
９．補強防水層４２は、速乾性であり、作業者が、吹付けて２．０〜１５秒には、その上に乗ることができるため、作業時間を大幅に短縮することができ、広い面積の施工にきわめて適している。
１０．補強防水層４２により、保証寿命を向上することができる。
１１．断熱発泡層４１及び／又は補強防水層４２に補強繊維４５を混入することにより繊維強化型樹脂（ＦＲＰ）として、更に強度を高めることが出来る。
１２．補強防水層４２に、耐火性、又は耐飛び火性を有する材料を所定の割合で、混入させた表面補強防水層を設けることにより、その耐久性能により表面層４３を省略し、施工時間の大幅な短縮と、コスト削減効果を発揮できる。
１３．断熱発泡層４１、補強防水層４２、及び表面層４３は、その構成により、耐候性もきわめて高く通常−５０℃の低温でも弾性を失うことなく、又、１１０℃の高温でも弾性力を維持できる。
１４．特に、耐衝撃性、クッション性、不燃性、耐火性、耐腐食性を有する防護シート層４４を設けることにより、トランス油３１の漏出時も、遮断できるので、人体に悪影響を及ぼすＰＣＢ等が地盤に流出し、地下水に浸透するという近隣住民の健康障害を引き起こす大惨事を防止することができる。
１５．同様に、原子力発電所の放射性物質含有の排水、排出物に関しても同様である。
１６．化学工場、製薬工場等の危険物質に関しても同様である。
【考案を実施するための最良の形態】
【００３２】  本考案は、前述した如く、建築物等の分野においては、
屋根及び／又は壁の補修作業に係る問題点を解決する補修施工構造及び施工方法を提供するものである。
又、鉄骨、鉄塔、橋梁、タンク等の鋼構造物の表面施工構造及び表面施工方法を提供するものである。
又、変電所、発電所、原子力発電所、化学工場、製薬工場等の危険物漏出事故を防止する必要のある分野において、その機器の床、基礎、地盤の破損を防止する極めて高い安全性を発揮する画期的施工構造及び施工方法を提供するものである。
なお、本考案の前記ならびに、そのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００３３】  以下、本考案の実施例について、図面を参照しながら説明する。
建築物等の分野においては、
図１は、施工工程順の施工後の構造を示す斜視図であり、図２は、素地の波形と直角方向の断面図である。
全体の概略工程、及び構造を説明すると、スレート、コンクリート、防水シート、木質材等の非金属材、又は金属製の建物の屋根又は壁の素地１は、その支持梁２に対し固定されている。
前記素地１に対し、その表面に、ポリウレタン系樹脂及び／又はフェノール系樹脂等の樹脂製発泡材で構成された断熱発泡層３を吹付ける。【００３４】  次に前記断熱発泡層３の表面に、速乾性と伸延性を有するポリウレタン系樹脂、ポリウレアー等の高強度樹脂製の補強防水層４を吹付ける。【００３５】  次に、前記補強防水層４の表面に耐紫外線等の耐太陽光性、又は耐火性、又は耐飛び火性、又は遮熱性等のいずれか、又はそれらの組合せによる１層又は複数層の表面層５を、塗布又は吹付ける。【００３６】  次に、夫々の工程及び構造の詳細について述べる。
断熱発泡層３は、ポリウレタン系樹脂、又はフェノール系樹脂、又はそれらの混合物等の樹脂製発泡材で構成された材料である。
通常、主剤としてポリオール、ポリプレングリコール（ＰＰＧ）を主成分とする樹脂を用いる。
又はフェノール系樹脂、又はノボラック系熱可塑性樹脂を主成分としたフェノール系樹脂の主剤、又はそれらの混合物を主剤として用いる。
それらの前記主剤に対し、イソシアネート等の架橋剤を、混合比、略１：１で、混合して発泡させ、充填材、添加剤等を加えて、専用の最適な特殊ノズルの吹付機により、吹付施工する。
特にフェノール系樹脂系の主剤を用いると、耐燃焼性や、耐発煙性を高めることができる。
又、本考案の効果を高めるため、断熱発泡層３は、請求項６に記載の如く、独立気孔系の気孔とすることにより、水分の浸入の防止と断熱性を高めることができる。【００３７】  断熱発泡層３は、密度は２０〜７０ｋｇ／ｍ３であり、圧縮強度は、３〜５ｋｇｆ／ｃｍ２であり、吹付後、１０〜６０秒で、強度を発揮し、ある程度の補強効果を有している。
又、熱伝導率は、０．０１５〜０．０２５Ｗ／ｍＫと非常に小さいため、極めて高い断熱性を発揮できる。
断熱発泡層３の厚さは、最小２．０ｍｍ〜最大１００ｍｍくらいが望ましい。
これは、２．０ｍｍ以下では、防水性と断熱性能が不十分で効果が発揮できないためである。又、１００ｍｍ以上となると、重量が重くなり、素地１に過度の荷重を掛けるためと、施工コストが高くなるためである。
更に望ましくは、７ｍｍ〜５０ｍｍである。【００３８】  以上のように厚みが十分取れるため、断熱性が高いこと、防水性が高いこと、更に防音性が高いという利点を有するのである。
又、素地１に対して、吹付によりシームレスで被覆することができるため、発ガン物質であるアスベストを飛散より封じ込めることができ、更にアスベストの廃材を発生しないので、環境上極めて効果を発揮できる。前記補強防水層４も同様である。【００３９】    又、吹付施工であるため、膜厚は自由に調節できるため、例えば図４、図５に示すように、素地の取付用のボルト等の取付具を、巻き込んで施工したり、図７、図１０のように素地１の端部側面及び／又は断熱発泡層３の端部側面をカバーしたり、図６に示すように、繋ぎ部等の不連続部をシームレスでカバーすることができる。前記補強防水層４も同様である。【００４０】  又、断熱発泡層３は、クッション性を有するため、台風や強風による飛来物が、屋根を直撃しても衝撃を吸収することができ破損を防止することができる。前記補強防水層４も同様である。
又瞬間硬化型であるため施工時間が短く、能率的に作業を行うことができる。【００４１】  又、臭いの発生や、環境を配慮し、トルエン、キシレン等の有機溶剤無添加とすること  ができる。
又、フロンガスを用いないので、オゾン層破壊係数を、０とすることができる。前記  補強防水層４も同様である。【００４２】  次に、補強防水層４について説明すると、この層が、本考案の特徴を最も発揮する層である。
材質は、その一例として、通常主剤としてポリオール、ポリプレングリコール（ＰＰＧ）を主成分とするポリウレタン系樹脂を用いる。
その主剤に対し、イソシアネート等の架橋剤を、混合比、略１：１で、混合して発泡させ、充填材、添加剤等を加えて、専用の最適な特殊ノズルの吹付機により、吹付施工する。【００４３】  図３に、補強防水層４の実験データの一例であるＪＩＳ  Ａ−６０２１「建築用塗装皮膜防水剤」に準ずる物性測定の結果を示す。
本データに示される破断時引張性状では、引張強さは、規格値２．３Ｎ／ｍｍ２に対し本考案構造の補強防水層４は、１８．０Ｎ／ｍｍ２の大幅な強度を有している。又破断時の伸び率では、規格値４５０％以上に対し、４８０％となっている。
劣化処理を行った後の引張性状に関しても、規格値に対し全て適合しており、劣化しにくいことを表している。
但し、本考案での補強防水層４は、このデータの範囲を含むものであり、このデータに限定されるものではない。
従って、本考案での補強防水層４の引張強度は、最小１．０Ｎ／ｍｍ２〜最大５０．０Ｎ／ｍｍ２以下の高強度としている。
これは１．０Ｎ／ｍｍ２以下では、補強効果が不十分であるからである。又、最大５０．０Ｎ／ｍｍ２としたのは、強度的に作業者の荷重に対しそれ以上は必要なく、コストもかかるためである。【００４４】  又、本考案での補強防水層４は、最小厚さ０．５ｍｍ以上〜最大１０ｍｍ以下で吹付けることにより、高強度と共に、高い防水性を発揮できる。
補強防水層４は、速乾性であり、高強度で、かつ伸延性がある材質となっている。従って、作業者が吹付けて２．０〜１５秒には、その上に乗ることができ、極めて安全性の高い工法であり、前述の補修施工時のスレートの破損による踏抜き災害を全て防止できる、画期的な特長を発揮することができる。
補強防水層４は、伸延性を有しており、図３に示す如く破断時の伸び率は、４８０％となっており、スレート等である素地１が割れても補強防水層４は破損することなく追従することができる。【００４５】  但し、本考案での補強防水層４は、このデータの範囲を含むものであり、このデータに限定されるものではない。
従って、本考案での補強防水層４の伸び率は最小４００％〜最大８００％の伸びを発揮できる。
これは、断熱発泡層３では、破損を防止することが困難である弱点を補強する大きな特長を発揮するものである。この点も引例特許文献の構造にない大きな性能の差を発揮する点である。【００４６】  又、熱伝導率も０．０１５〜０．０２５Ｗ／ｍＫと非常に小さいため、極めて高い断熱性を発揮できる。そのため、省エネルギー効果により、冷暖房費の削減が可能となり、地球温暖化防止に寄与することができる。
又、高い断熱性は、冬季における素地１の内側表面温度を高めることにより、結露防止効果も発揮することができる。【００４７】  次に、防水性能は、補強防水層４を設けないときは、その寿命保証値は、通常１０年間としているが、補強防水層４の防水性向上により、寿命保証値を２０年とすることができる。
このことは、前述の従来例の如く、長期の使用により表面層に紫外線等の太陽光線や、雨、雪等による劣化、経年変化が起こりクラックが発生する。そうなるとそのクラックより断熱発泡層の微細な開孔に雨水が浸入し、凍結等により割れや変質が発生し、断熱発泡層を破壊するが、その表層側の補強防水層４により、これらを防止することにより達成されるのである。
補強防水層４の厚さは、最小０．５ｍｍ〜最大１０ｍｍくらいが望ましい。
これは、０．５ｍｍ以下では、補強強度と防水性と断熱性能が不十分であるためである。
又、１０ｍｍ以上となると、強度は十分であり、返って吹付施工時間が長くなり、能率を阻害することと、施工コストが高くなるためである。
更に望ましくは、１．０ｍｍ〜５．０ｍｍである。
前述の補強防水層４は、ポリウレタン系樹脂、又はフェノール系樹脂、又はポリウレアー系樹脂、又はそれらの混合物等を使用することができる。
ポリウレアー系樹脂は、引張り強度が強く、その半面伸び率が低くなる。
たとえば、引張り強度の比較試験では、ポリウレタン系樹脂が１４ＭＰＡであったのに対し、ポリウレアー系樹脂では２４ＭＰａであった。又、伸び率は、ポリウレタン系樹脂が３５０％であったのに対しポリウレアー系樹脂では２００％であった。これらの選択は、施工場所の必要条件により適合して選択することができる。【００４８】  又、耐燃焼性や、耐発煙性を高めるため、ポリウレタン系樹脂、ポリウレアー系樹脂の主剤に換えて、フェノール系樹脂、又はノボラック系熱可塑性樹脂を主成分としたフェノール系樹脂の主剤、又はそれらの混合物を主剤として用いることもできる。【００４９】  次に、前記補強防水層４の表面に耐紫外線等の耐太陽光性、又は耐火性、又は耐飛び火性、又は遮熱性等のいずれか、又はそれらの組合せによる１層又は複数層の表面層５を、塗布又は吹付ける。
表面層５は、火の粉等の飛火に対し対抗する飛び火性能を有している。従って建築基準法第２２条区域内の建築物の屋根に対し火災の発生を防止する構造とすることができるのである。
又、耐紫外線等の耐太陽光性を有する材料を塗装又は吹付により塗布する。
その効果により、前記補強防水層４、及び断熱発泡層３は、紫外線等からの劣化を防止することができ、長期間の変質防止効果を発揮することができるのである。
又遮熱塗料により、太陽光を反射し、断熱効果を発揮することもできる。
表面層５は、ローラーや刷毛による塗装や、エアレス吹付機等により塗装することができる。【００５０】  表面層５の厚さは、最小２０ミクロン〜最大１．０ｍｍくらいが望ましい。
これは、２０ミクロン以下では、耐紫外線等の耐太陽光性、耐火性、又は耐飛び火性、又は遮熱性が、不十分となるためである。
又、１．０ｍｍ以上となると、補強防水層４等の熱膨張により割れが、発生し、施工時間が過大となり、施工コストが高くなるためである。
更に望ましくは、２０ミクロン〜６０ミクロンである。
本考案の施工方法、施工構造の断熱発泡層３、補強防水層４、及び表面層５は、その構成により、耐候性もきわめて高く通常−５０℃の低温でも弾性を失うことなく、又、１１０℃の高温でも弾性力を維持できる。【００５１】  図４、又、図５は、前述の如く素地の取付用のボルト等の取付具７を、巻き込んで施工することが、シームレスで、行うことができることを示した断面図である。図５は、ボルト保護キャップ８が設けられているときの補修状態を示す。
又、図６は、素地１であるスレートに破損された開口部１ａ等の不連続部が、ある場合の補修工法を示すものである。開口部１ａに対し、布、合成樹脂のシート等の補修材９を被せ、その上から断熱発泡層３を吹付ることにより開口部１ａをシームレスに塞ぐことが可能である。不連続部は、この他、素地１の繋ぎ部や、角処理部等も同様である。【００５２】  次に、図７、図１０のように素地１の端部側面１ｂを、断熱発泡層３と、補強防水層４で防水したり、断熱発泡層３の端部側面３ｂを、カバーすることにより、補強防水層４で防水を行うことができる。これらは、局部的な一例であるが、このように、通常なら漏水の発生しやすいその他の前記不連続部もシームレスに保護することができる。
図４、又、図５の取付具７は、長期間の腐食により、錆が発生しているが、本考案の工法により、それらをカバーするため酸素を遮断することにより、錆や腐食の進行を防止することができるのである。
【実施例２】
【００５３】  以下、本考案の実施例２は、スレート、コンクリート、防水シート、木質材等の非金属材、又は金属製の建物の屋根又は壁の素地に対し、
その表面に、プライマー層６を塗装又は吹付により形成し、該プライマー層６の表面に、ポリウレタン系樹脂、又はフェノール系樹脂、又はそれらの混合物等の樹脂製発泡材で構成された速乾性の断熱発泡層３を吹付ることにより、断熱発泡層３の素地１に対する密着度を向上させたものである。
図８は、施工工程順の施工後の構造を示す斜視図であり、図９は、素地の波形と直角方向の断面図である。図１０は、実施例２での素地１の端部側面１ｂを、断熱発泡層３と、補強防水層４で防水したり、断熱発泡層３の端部側面３ｂを、カバーする補修方法を示す断面図である。【００５４】  このプライマー層６は、必須のものではないが、通常、屋根の素地１の表面には、藻、カビ、ゴミ、レイタンス等が付着しておることが多く、付着の著しい所はそれらを洗浄で除いても良いが、全体的には、プライマー層６を設けることにより、断熱発泡層３の密着度を向上させることができる。材料は、水性又は油性プライマー等、もしくは、それらの混合物が選択される。このプライマー層６により、前述のアスベスト封止効果を更に高めることもできる。
【実施例３】
【００５５】    本考案の実施例３は、断熱発泡層３を無くし、素地１の表面に、プライマー層６を塗装又は吹付により形成し、その表面に、直接補強防水層４を、吹付により施工し、更に、その表面に、表面層５を施工する方法及び構造である。
図１１は、施工工程順の施工後の構造を示す斜視図であり、図１２は、素地の波形と  直角方向の断面図である。
このように構成すると、断熱発泡層３がないため施工厚さが大幅に削減でき、重量の  軽減、施工時間の大幅な短縮により、大幅なコスト削減を図ることができる。
【実施例４】
【００５６】    本実施例は、図１３に構造の拡大模式図を示すごとく、断熱発泡層３及び／又は、補  強防水層４の材料に、ガラス繊維、又は、カーボン繊維、又は短寸のステンレスや、チ  タン等の金属繊維等の補強繊維１０を混入することにより繊維強化型樹脂（ＦＲＰ）と  したものである。
断熱発泡層３及び／又は、補強防水層４の材料は、一般に繊維強化型樹脂（ＦＲＰ）  として多用されている軟質ポリエステル樹脂、ビニールエステル樹脂等の材料を用いて  も良い。
補強繊維１０の線径、長さ等は、その材料にあわせて最適な物を選定使用し、補強効  果を調節することができる。例えば、ガラス繊維又はカーボン繊維の例で示すと、素線  の線径は、３〜２０ミクロン（μｍ）であり、それを単独で混入したり、又は撚りあわ  せて相対直径０．５〜２．０ミリ（ｍｍ）の繊維束として混入する。素線、又は繊維束  の長さは、１〜３０ミリ（ｍｍ）とすることにより、断熱発泡層３及び／又は、補強防  水層４の材料に、混入することが容易であり、大幅な補強効果を与えることが出来る。
これらの補強繊維１０の補強効果により断熱発泡層３及び／又は、補強防水層４は、  更に高強度を発揮できることにより、施工厚さが削減でき、重量の軽減、施工時間の大  幅な短縮が図られ樹脂材料の使用料を減らすコスト削減効果を得ることができる。
【実施例５】
【００５７】  本実施例は、補強防水層４の材料に、表面層５の耐紫外線等の耐太陽光性を有する材料、及び／又は、耐火性、又は耐飛び火性を有する材料を所定の割合で、混入させることにより、その耐久性能により表面層５を省略し、直接、表面補強防水層１１を、最上面とする施工方法、及び構造である。
例えば、アクリル系、又は２成分系のポリウレタン系樹脂等を混入させることにより、耐紫外線等の耐太陽光性を強化することが出来る。表面補強防水層１１の材料の実施例としては、例えば旭硝子ポリウレタン建材株式会社（登録商標）製の製品名「サラセーヌＴ」（登録商標）等を混入した材料が用いられる。
又、表面補強防水層１１の耐火性・耐飛び火性に対しては、通常７号珪砂と呼称される粒径が０．２〜０．３ミリ（ｍｍ）φの珪砂を混入することにより付与することが出来る。
又、耐燃焼性や、耐発煙性を高めるため、ポリウレタン系樹脂、ポリウレアー系樹脂の主剤に換えて、フェノール系樹脂、又はノボラック系熱可塑性樹脂を主成分としたフェノール系樹脂の主剤、又はそれらの混合物を主剤として用いることもできる。
そして、これらの耐久性能により表面層５を省略し、直接、表面補強防水層１１を最上面とすることができるのである。
この実施例では、表面層５の工程と材料を削減することが出来るので、施工時間の大幅な短縮による能率化と、更に表面層５の樹脂材料の使用量を減らすコスト削減効果がある。
【実施例６】
【００５８】    本実施例６は、  鉄骨、鉄塔、橋梁、タンク等の鋼構造物の施工構造であって、
図１６に、本実施例の断面詳細図を示す。
鋼構造物の素地２０に対し、表面除去層２１をケレンにより除いた素地表面２２に、ポリウレタン系樹脂、又はフェノール系樹脂、又はそれらの混合物等の樹脂製発泡材で構成された断熱発泡層２３を吹付等により設け、
前記断熱発泡層２３の表面に、速乾性と伸延性を有するポリウレタン系樹脂、又はフェノール系樹脂、又はポリウレアー系樹脂、又はそれらの混合物等の高強度樹脂製の補強防水層２４を吹付等により設ける。
又、耐燃焼性や、耐発煙性を高めるため、ポリウレタン系樹脂、ポリウレアー系樹脂の主剤に換えて、フェノール系樹脂、又はノボラック系熱可塑性樹脂を主成分としたフェノール系樹脂の主剤、又はそれらの混合物を主剤として用いることもできる。
前記補強防水層２４の表面に耐紫外線等の耐太陽光性、又は耐火性、又は耐飛び火性、又は遮熱性等のいずれか、又はそれらの組合せによる１層又は複数層の表面層２５を、塗布又は吹付により設けた施工構造である。【００５９】  鉄骨、鉄塔、橋梁、タンク等の鋼構造物の表面には、従来、さび止め塗料が塗られ、その上に水性、又は油性の塗装膜が塗られて、鋼構造物の腐食を防止し、又美観の確保をしている。
しかるに、これ等の塗装膜は、通常０．１ｍｍから５ｍｍの膜厚であり、長年の使用により、劣化し、５から１０年くらいの頻度で再塗装をしなければならず、再塗装は、特に大型の鋼構造物に対しては、足場の仮設、撤去、再塗装工事と大幅な時間と費用が掛かり、長寿命の塗装構造が望まれてきた。
本実施例は、これらの弱点を無くし、長寿命の施工構造及び／又は鋼構造物の施工方法を提供するものである。【００６０】    図１６に従って説明すると、鋼構造物の素地２０の表面は、酸化膜等の表面除去層２１があるため、それを除くため、通常ケレンと呼ばれる表面除去層２１を除く作業を行って素地表面２２の上に、実施例１から実施例５に前述した性状、機能を有する断熱発泡層、補強防水層、表面層等を施工するものである。夫々の性状、機能の詳細の説明は省略し、本実施例に特記すべき説明を追記するものである。
ポリウレタン系樹脂、又はフェノール系樹脂、又はポリウレアー系樹脂、又はそれらの混合物等の樹脂製発泡材で構成された断熱発泡層２３は、鋼の素地表面２２への付着性が高いため、長期の使用においても剥離することがなく、又万一剥離しても、その上層にある補強防水層２４が強度を有するため、一体化し素地表面２２の露出を防ぐことが出来るのである。
従って従来では、考えられない長寿命が達成できるのである。
断熱発泡層２３は、密度は２０〜７０ｋｇ／ｍ３であり、圧縮強度は、３〜５ｋｇｆ／ｃｍ２であり、吹付後、１０〜６０秒で、強度を発揮し、ある程度の補強効果を有している。
又、熱伝導率は、０．０１５〜０．０２５Ｗ／ｍＫと非常に小さいため、極めて高い断熱性を発揮できる。
断熱発泡層３の厚さは、最小０．５ｍｍ〜最大１００ｍｍくらいが望ましい。
これは、０．５ｍｍ以下では、防水性が不十分で効果が発揮できないためである。又、１００ｍｍ以上となると、重量が重くなり、素地１に過度の荷重を掛けるためと、施工コストが高くなるためである。
更に望ましくは、０．７ｍｍ〜５０ｍｍである。
【実施例７】
【００６１】    本実施例７は、鉄骨、鉄塔、橋梁、タンク等の鋼構造物の施工構造であって、
図１７に、本実施例の断面詳細図を示す。
鋼構造物の素地２０に対し、表面除去層２１をケレンにより除いた素地表面２２に、プライマー層２６を塗装、又は吹付けにより形成する。
該プライマー層２６の表面に、速乾性と伸延性を有するポリウレタン系樹脂、又はフェノール系樹脂、又はポリウレアー系樹脂、又はそれらの混合物等の高強度樹脂製の補強防水層２４を吹付、塗装等により設ける。
ポリウレアー系樹脂は、引張強度が強く、その半面伸び率が低くなる。
たとえば、引張強度の比較試験では、ポリウレタン系樹脂系が１４ＭＰＡであったのに対し、ポリウレアー系では２４ＭＰａであった。又、伸び率は、ポリウレタン系樹脂が３５０％であったのに対しポリウレアー系樹脂では２００％であった。【００６２】  又、耐燃焼性や、耐発煙性を高めるため、ポリウレタン系樹脂、ポリウレアー系樹脂の主剤に換えて、フェノール系樹脂、又はノボラック系熱可塑性樹脂を主成分としたフェノール系樹脂の主剤、又はそれらの混合物を主剤として用いることもできる。
これらの選択は、施工場所の必要条件により適合して選択することができる。
前記補強防水層の表面には、耐紫外線等の耐太陽光性、又は耐火性、又は耐飛び火性、又は遮熱性等のいずれか、又はそれらの組合せによる１層又は複数層の表面層２５を、塗布又は吹付により構成したことを特徴とする鉄骨、鉄塔、橋梁、タンク等の鋼構造物の施工構造及び／又は鋼構造物の設置施工方法を提供するものである。
この実施例７は、プライマー層２６により素地表面２２に対する付着性を高め、その上層に補強防水層２４を吹付、塗装等により設け、更にその上層に、耐紫外線等の耐太陽光性、又は耐火性、又は耐飛び火性、又は遮熱性等のいずれか、又はそれらの組合せによる１層又は複数層の表面層２５を、塗布又は吹付により構成することにより、簡略な構造で更に長寿命を達成できる構造を提供するものである。
【実施例８】
【００６３】  本実施例８は、鉄骨、鉄塔、橋梁、タンク等の鋼構造物の施工構造であって、
図１８に、本実施例の断面詳細図を示す。
鋼構造物の素地に対し、表面除去層２１をケレンにより除いた素地表面２２に、プライマー層２６を塗装、又は吹付けにより形成し、該プライマー層２６の表面に、前記補強防水層２４の材料に、耐紫外線等の耐太陽光性を付与する材料を混入させ、及び／又は、耐火性、耐飛び火性を有する珪砂等の材料を混入させた表面補強防水層２７を設けることにより、表面層を省略し、直接、表面補強防水層２７を最上面とすることを特徴とする鉄骨、鉄塔、橋梁、タンク等の鋼構造物の施工構造及び／又は鋼構造物の設置施工方法を提供するものである。
このように構成することにより、工事は、プライマー層２６と表面補強防水層２７の２層の工事で完了するため、大幅な施工時間と、施工コストを削減することができるのである。
【実施例９】
【００６４】  本実施例９は、前記実施例６、７、８に記載の鉄骨、鉄塔、橋梁、タンク等の鋼構造物の施工構造であって、
図１９に、本実施例の断面詳細模式図を示す。
前記断熱発泡層２３及び／又は、前記補強防水層２４の材料、及び／又は、前記表面補強防水層２７の材料にガラス繊維、又は、カーボン繊維、又は短寸のステンレス、あるいはチタン等の金属繊維等の補強繊維２８を混入することにより、繊維強化型樹脂（ＦＲＰ）とすることを特徴とする鉄骨、鉄塔、橋梁、タンク等の鋼構造物の施工構造及び／又は鋼構造物の設置施工方法を提供するものである。
このように構成することにより、更なる長寿命が達成でき、大幅な施工時間と、施工コストを削減することができるのである。
【実施例１０】
【００６５】  本実施例１０は、変電所、発電所、原子力発電所、化学工場、製薬工場等の危険物漏出事故を防止する必要のある分野において、その機器の周辺の床、基礎、地盤の破損を防止する極めて高い安全性を発揮する画期的な施工構造及び施工方法を提供するものである。説明の一例として変電所、発電所、原子力発電所等の変圧器３０に関し、詳説するものである。但し、危険物漏出事故を防止する必要のある分野において、変圧器以外に関しても適用できることを、含むものである。【００６６】  図２６は、従来例の変圧器の全体配置を示す概略断面図である。変圧器３０の機器内部には、トランス油３１が、封入されており、絶縁性能を確保している。
変圧器３０の基礎３２の周囲には、防油ピット３３が、設けられており、その外周には、防油堤３４が設置され、トランス油３１や汚染水が、外部の地面３５に漏出しないよう構成されている。なお防油ピット３３内には、配線樋も設置されるが、配線樋の表面にも同様の設置構造を設けることができるが、煩雑を避けるため図示しない。
防油ピット３３の内部には、通常、バラスト石３６が入れられている。
防油ピット３３の底面には、コンクリート板３７等が置かれ、基礎３２、及び防油堤３４との目地等をシール材により塞いでいる。このような構成では、防油ピット３３の内部、防油堤３４の内面を直接目視確認ができないため、定期的にバラスト石３６を排出し、損傷部を確認する必要があった。
しかし強大な地震が発生した時は、変圧器３０が転倒、破損し、内部に封入されているトランス油３１が漏出し、防油ピット３３の底面や防油堤３４の内面に、クラック３８が発生すると、そのクラック３８よりトランス油３１が、漏出する事故が発生したが、それを防止する適切な処置が創出されてなかった。【００６７】  トランス油等には、人体に悪影響を及ぼすＰＣＢ等が含有されており、万一、地盤に流出し、地下水に浸透すると、取返しのつかない大公害事故となり、近隣住民の健康障害を引き起こす大惨事となる。
通常、防油ピット、防油堤の溝には、バラスト石３６が、入れられているので、クラック３８等の欠陥を、目視することができないので漏出を、即座に発見、対処することができなかった。
本考案は、これらの欠点を排除し、大型地震や台風等の災害に耐える画期的な保護構造保護方法を提供するものである。【００６８】  図２０は、実施例１０の変圧器の全体配置を示す概略断面図である。図２１は、図２０の部分拡大断面図を示す。
本実施例の全体の概略工程、及び構造を説明すると、
防油ピット３３と、防油堤３４で構成されるピット内表面３９には、ポリウレタン系樹脂、又はフェノール系樹脂、又はそれらの混合物等の樹脂製発泡材で構成された断熱発泡層４１を吹付ける。【００６９】  次に前記断熱発泡層４１の表面に、速乾性と伸延性を有するポリウレタン系樹脂、又はフェノール系樹脂、又はポリウレアー系樹脂、又はそれらの混合物等の高強度樹脂製の補強防水層４２を吹付ける。
次に、前記補強防水層４２の表面に不燃性、耐火性、トランス油等により腐食されない耐腐食性を有する１層又は複数層の表面層４３を、塗布又は吹付る。【００７０】  次に、夫々の工程及び構造の詳細について述べる。
断熱発泡層４１は、ポリウレタン系樹脂、又はフェノール系樹脂、又はそれらの混合物等の樹脂製発泡材で構成された材料であって、通常、主剤としてポリオール、ポリプレングリコール（ＰＰＧ）を主成分とする樹脂を用いる。
又はフェノール系樹脂、又はノボラック系熱可塑性樹脂を主成分としたフェノール系樹脂の主剤、又はそれらの混合物を主剤として用いる。
その主剤に対し、イソシアネート等の架橋剤を、混合比、略１：１で、混合して発泡させ、充填材、添加剤等を加えて、専用の最適な特殊ノズルの吹付機により、吹付施工する。
特にフェノール系樹脂の主剤を用いると、耐燃焼性や、耐発煙性を高めることができる。
特に、本考案の更なる利点として、通常、地面３５には、水分が浸透しており、その水分が地上方向に、水蒸気となって蒸発してくるが、前記断熱発泡層４１は、地面よりの水蒸気を通過発散できる通気性を有することができるので、地面３５の表面に吹付けても、膨れ現象等の問題を起こすことがないという優れた特性を有するものである。【００７１】  断熱発泡層４１は、密度は２０〜７０ｋｇ／ｍ３であり、圧縮強度は、３〜５ｋｇｆ／ｃｍ２であり、吹付後、１０〜６０秒で、強度を発揮し、ある程度の補強効果を有している。
又、熱伝導率は、０．０１５〜０．０２５Ｗ／ｍＫと非常に小さいため、極めて高い断熱性を発揮できる。
断熱発泡層４１の厚さは、最小２．０ｍｍ〜最大３００ｍｍくらいが望ましい。
これは、２．０ｍｍ以下では、防水性と断熱性能が不十分で効果が発揮できないためである。又、３００ｍｍ以上となると、重量が重くなり、施工コストが高くなるためである。
更に望ましくは、１０ｍｍ〜２００ｍｍである。【００７２】  以上のように厚みが十分取れるため、防水性を有しながら、水蒸気等の通気性を有し、断熱性が高いという利点を有するのである。
又、ピット内表面３９に対して、吹付によりシームレスで被覆することができるため、ピット内表面３９の不連続部に目止め等の内面処理を行う必要がないので、短時間に能率良く施工することができる。前記補強防水層４２も同様である。
又、吹付施工であるため、膜厚は自由に調節できるため、例えば図２０〜図２３に示すようなクラック３８が、存在しても不連続部をシームレスでカバーすることができる。前記補強防水層４２も同様である。【００７３】  又、断熱発泡層４１は、クッション性を有するため、台風や強風による飛来物が、直撃しても衝撃を吸収することができ破損を防止することができる。前記補強防水層４２も同様である。
又瞬間硬化型であるため施工時間が短く、能率的に作業を行うことができる。
又、臭いの発生や、環境を配慮し、トルエン、キシレン等の有機溶剤無添加とすること  ができる。
又、フロンガスを用いないので、オゾン層破壊係数を、０とすることができる。前記  補強防水層４２も同様である。【００７４】  次に、補強防水層４２について説明すると、この層が、本考案の特徴を効果的に発揮する層である。
材質は、ポリウレタン系樹脂、又はフェノール系樹脂、又はそれらの混合物等の樹脂製発泡材で構成された材料である。
通常、主剤としてポリオール、ポリプレングリコール（ＰＰＧ）を主成分とする樹脂を用いる。
又はフェノール系樹脂、又はノボラック系熱可塑性樹脂を主成分としたフェノール系樹脂の主剤、又はそれらの混合物を主剤として用いることもできる。
その主剤に対し、イソシアネート等の架橋剤を、混合比、略１：１で、混合して発泡させ、充填材、添加剤等を加えて、専用の最適な特殊ノズルの吹付機により、吹付施工する。
特にフェノール系樹脂の主剤を用いると、耐燃焼性や、耐発煙性を高めることができる。【００７５】  又は、前述の補強防水層４２は、ポリウレタン系樹脂、又はフェノール系樹脂、又はポリウレアー系樹脂、又はそれらの混合物等を使用することができる。
ポリウレアー系樹脂は、引張り強度が強く、その半面伸び率が低くなる。
たとえば、引張り強度の比較試験では、ポリウレタン系樹脂系が１４ＭＰＡであったのに対し、ポリウレアー系では２４ＭＰａであった。又、伸び率は、ポリウレタン系樹脂が３５０％であったのに対しポリウレアー系樹脂では２００％であった。
断熱発泡層４１は、ポリウレタン系樹脂、又はフェノール系樹脂、又はそれらの混合物等の樹脂製発泡材で構成された材料である。
通常、主剤としてポリオール、ポリプレングリコール（ＰＰＧ）を主成分とする樹脂を用いる。
又はフェノール系樹脂、又はノボラック系熱可塑性樹脂を主成分としたフェノール系樹脂の主剤、又はそれらの混合物を主剤として用いる。
その主剤に対し、イソシアネート等の架橋剤を、混合比、略１：１で、混合して発泡させ、充填材、添加剤等を加えて、専用の最適な特殊ノズルの吹付機により、吹付施工する。
特にフェノール系樹脂の主剤を用いると、耐燃焼性や、耐発煙性を高めることができる。
これらの選択は、施工場所の必要条件により適合して選択することができる。【００７６】  図３に、ポリウレタン系樹脂の補強防水層４２の実験データの一例であるＪＩＳ  Ａ−６０２１「建築用塗装皮膜防水剤」に準ずる物性測定の結果を示す。
本データに示される破断時引張性状では、引張強さは、規格値２．３Ｎ／ｍｍ２に対し本考案構造の補強防水層４２は、１８．０Ｎ／ｍｍ２の大幅な強度を有している。又破断時の伸び率では、規格値４５０％以上に対し、４８０％となっている。
劣化処理を行った後の引張性状に関しても、規格値に対し全て適合しており、劣化しにくいことを表している。
但し、本考案での補強防水層４２は、このデータの範囲を含むものであり、このデータに限定されるものではない。
従って、本考案での補強防水層４２の引張強度は、最小１．０Ｎ／ｍｍ２〜最大５０．０Ｎ／ｍｍ２以下の高強度としている。
これは１．０Ｎ／ｍｍ２以下では、補強効果が不十分であるからである。又、最大５０．０Ｎ／ｍｍ２としたのは、強度的に作業者の荷重に対しそれ以上は必要なく、コストもかかるためである。
又、本考案での補強防水層４２は、最小厚さ０．５ｍｍ以上〜最大２０ｍｍ以下で吹付ることにより、高強度と共に、高い防水性を発揮できる。【００７７】  補強防水層４２は、速乾性であり、高強度で、かつ伸延性がある材質となっている。従って、作業者が吹付て２．０〜１５秒には、その上に乗ることができ、踏抜き破損を防止できるため極めて能率的な安全性の高い工法である。
補強防水層４２は、伸延性を有しており、図３に示す如く破断時の伸び率は、４８０％となっており、コンクリート製である防油ピット３３、防油堤３４、コンクリート板３７に、クラック３８が発生しても、補強防水層４２は破損することなく追従することができる。
但し、本考案での補強防水層４２は、このデータの範囲を含むものであり、このデータに限定されるものではない。
従って、本考案での補強防水層４２の伸び率は最小４００％〜最大８００％の伸びを発揮できる。
これは、断熱発泡層４１の強度を補強する大きな特長を発揮するものである。【００７８】  又、熱伝導率も０．０１５〜０．０２５Ｗ／ｍＫと非常に小さいため、極めて高い断熱性を発揮できる。又、高い断熱性は、冬季におけるピット内表面３９の凍結によるクラック３８の発生を防止することができる。
補強防水層４２を設けないときは、長期の使用により表面層４３に劣化、経年変化が起こりクラックが発生した場合、そのクラックより断熱発泡層３１の微細な開孔に雨水が浸入し、凍結等により割れや変質が発生し、断熱発泡層４１を破壊するが、その表層側の補強防水層４２により、これらを防止することにより達成されるのである。
補強防水層４２の厚さは、最小０．５ｍｍ〜最大２０ｍｍくらいが望ましい。
これは、０．５ｍｍ以下では、補強強度と防水性と断熱性能が不十分であるためである。
又、２０ｍｍ以上となると、強度は十分であり、返って吹付施工時間が長くなり、能率を阻害することと、施工コストが高くなるためである。
更に望ましくは、１．０ｍｍ〜１０．０ｍｍである。【００７９】  次に、前記補強防水層４２の表面に耐紫外線等の耐太陽光性を有する材料、及び／又は不燃性、耐火性、トランス油等により腐食されない耐腐食性を有する１層又は複数層の表面層４３を、塗布又は吹付ける。
表面層４３は、火の粉等の飛火に対し対抗する飛び火性能を有している。従って建築基準法第２２条区域内の建築物の屋根に対し火災の発生を防ぐ構造とすることができるのである。
表面層４３は、ローラーや刷毛による塗装や、エアレス吹付機等により塗装することができる。【００８０】  表面層４３の厚さは、最小２０ミクロン〜最大３．０ｍｍくらいが望ましい。
これは、２０ミクロン以下では、耐太陽光性、不燃性、耐火性、又は耐飛び火性、又は腐食性が、不十分となるためである。
又、３．０ｍｍ以上となると、施工時間が過大となり、施工コストが高くなるためである。
更に望ましくは、２０ミクロン〜２ｍｍである。
本考案の施工方法、施工構造の断熱発泡層４１、補強防水層４２、表面層４３及び表面補強防水層４６は、その構成により、耐候性もきわめて高く通常−５０℃の低温でも弾性を失うことなく、又、１１０℃の高温でも弾性力を維持できる。【００８１】  又、開口部をシームレスに塞ぐことが可能であり、ピット内表面３９の不連続部の他、繋ぎ部や、角処理部等も同様である。【００８２】  次に、図２０、図２１のように、断熱発泡層４１の端部側面を、カバーすることにより、補強防水層４２で防水を行うことができる。
【実施例１１】
【００８３】  図２２は、実施例１１の部分拡大断面図を示す。
本実施例の全体の概略工程、及び構造を説明すると、防油ピット３３と、防油堤３４で構成されるピット内表面３９には、ポリウレタン系樹脂等の樹脂製発泡材で構成された断熱発泡層４１を吹付る。【００８４】  次に前記断熱発泡層４１の表面に、速乾性と伸延性を有するポリウレタン系樹脂、ポリウレアー系樹脂等の高強度樹脂製の補強防水層４２を吹付る。【００８５】  次に、前記補強防水層４２の表面に、バラスト石３６を、ダンプトラック等で、落下充填した時に、その衝撃に耐えるクッション性を有し、不燃性、耐火性、耐腐食性を有する防護シート層４４を設けることにより、更に耐衝撃性、不燃性、耐火性、トランス油等により腐食されない耐腐食性を強化した施工構造、施工方法である。【００８６】  次に、夫々の工程及び構造の詳細について述べる。
断熱発泡層４１及び前記補強防水層４２は、前述のごとく同様の特徴と性能を有している。【００８７】  次に、防護シート層４４は、前記補強防水層４２の表面に敷設され、バラスト石３６を、ダンプトラック等で、落下充填した時に、その衝撃に耐えるクッション性を有し、不燃性、耐火性、トランス油により腐食されない耐腐食性を有するシートである。材質の例としては、合成樹脂製、ゴム製、ガラス繊維等のセラミック製のシート、マット、防水布等が適用される。
又、火の粉等の飛火に対し対抗する飛び火性能を有している。従って建築基準法第２２条区域内の建築物の屋根に対し火災の発生を防止する構造とすることができるのである。
又、更に、紫外線等の耐太陽光性を有する材料を混入することにより、紫外線等からの劣化を防止することができる。【００８８】  防護シート層４４の厚さは、最小０．２ミリ〜最大２０．０ｍｍくらいが望ましい。
これは、０．２ミリ以下では、クッション性、不燃性、耐火性、又は耐飛び火性、又は耐腐食性が、不十分となるためである。
又、２０．０ｍｍ以上となると、取扱いがし難くなり施工時間が過大となり、施工コストが高くなるためである。
本考案の施工方法、施工構造の断熱発泡層４１、補強防水層４２、及び防護シート層４４は、その構成により、耐候性もきわめて高く通常−５０℃の低温でも弾性を失うことなく、又、１１０℃の高温でも弾性力を維持できる。【００８９】    又、開口部をシームレスに塞ぐことが可能であり、ピット内表面３９の不連続部の他、繋ぎ部や、角処理部等も同様である。【００９０】  次に、図２２のように、断熱発泡層４１の端部側面を、カバーすることにより、補強防水層４２で防水を行うことができる。
【実施例１２】
【００９１】  図２３は、実施例１２の部分拡大断面図を示す。
本実施例の全体の概略工程、及び構造を説明すると、防油ピット３３と、防油堤３４で構成されるピット内表面３９には、ポリウレタン系樹脂、又は、フェノール系樹脂、又はそれらの混合物等の樹脂製発泡材で構成された断熱発泡層４１を吹付ける。【００９２】  次に前記断熱発泡層４１の表面に、速乾性と伸延性を有するポリウレタン系樹脂、又はフェノール系樹脂、又はポリウレアー系樹脂、又はそれらの混合物等の高強度樹脂製の補強防水層４２を吹付る。【００９３】  次に、前記補強防水層４２の表面に不燃性、耐火性、トランス油等により腐食されない耐腐食性を有する１層又は複数層の表面層４３を、塗布又は吹付ける。【００９４】  次に、前記表面層４３の表面にバラスト石３６を、ダンプトラック等で、落下充填した時に、その衝撃に耐えるクッション性を有し、不燃性、耐火性、耐腐食性を有する防護シート層４４を設けることにより、更に耐衝撃性、不燃性、耐火性、トランス油等により腐食されない耐腐食性を強化した施工構造、施工方法である。【００９５】  この実施例は、前記補強防水層４２と防護シート層４４の間に、表面層４３を、設けたものであり、このように構成することにより、補強防水層４２及び断熱発泡層４１が更に保護され安全性を向上することができる。
【実施例１３】
【００９６】  図２４に、本実施例の部分拡大断面図を示す。
本実施例の全体の概略工程、及び構造を説明すると、防油ピット３３と、防油堤３４で構成されるピット内表面３９には、ポリウレタン系樹脂、又はフェノール系樹脂、又はそれらの混合物の樹脂製発泡材で構成された断熱発泡層４１を吹付ける。
該断熱発泡層４１の表面に、前記補強防水層４２の材料に、耐紫外線等の耐太陽光性を付与する材料を混入させ、及び／又は、耐火性、耐飛び火性を有する珪砂等の材料を混入させた表面補強防水層４６を設けることにより、表面層を省略する構成となっている。
表面補強防水層４６上層に、バラスト石３６を、ダンプトラック等で、落下充填した時に、その衝撃に耐えるクッション性を有し、不燃性、耐火性、耐腐食性を有する防護シート層４４を設けることにより、更に耐衝撃性、不燃性、耐火性、トランス油等により腐食されない耐腐食性を強化した施工構造及び／又は施工方法を提供するものである。
このように構成することにより、工事は、前記断熱発泡層４１と表面補強防水層４６と、防護シート層４４の３層の工事で完了するため、大幅な施工時間と、施工コストを削減することができるのである。
【実施例１４】
【００９７】  この実施例は、図２５に拡大模式図を示す如く、前記断熱発泡層４１及び／又は、前記  補強防水層４２、及び／又は、前記表面補強防水層４６の材料に、ガラス繊維、又は、  カーボン繊維、又は短寸のステンレス、あるいはチタン等の金属繊維等の補強繊維４５  を混入することにより、繊維強化型樹脂（ＦＲＰ）とすることを特徴とする設置構造、  施工方法を提供するものである。
断熱発泡層４１及び／又は、補強防水層４２の材料は、一般に繊維強化型樹脂（ＦＲ  Ｐ）として多用されている軟質ポリエステル樹脂、ビニールエステル樹脂等の材料を用  いても良い。【００９８】  前述の実施例１〜１４においては、通常の断熱発泡層３、２３、４１は、ポリウレタン系樹脂等の樹脂製発泡材で構成された材料であって、主剤としてポリオール、ポリプレングリコール（ＰＰＧ）を主成分とする樹脂を用いる。
又はフェノール系樹脂、又はノボラック系熱可塑性樹脂を主成分としたフェノール系樹脂の主剤、又はそれらの混合物を主剤として用いる。
それらの主剤に対し、イソシアネート等の架橋剤を、混合比、略１：１で、混合して発泡させ、充填材、添加剤等を加えて、専用の最適な特殊ノズルの吹付機により、吹付施工する。
特にフェノール系樹脂の主剤を用いると、耐燃焼性や、耐発煙性を高めることができる。
これらの選択は、施工場所の必要条件により適合して選択することができる。【００９９】  ここに、実施例１〜実施例１４に適用される可燃性が高くフェノール系樹脂の構成を詳説すると、図２７に示す反応機構となっている。
次に図２８に示す一般物性データでは、ＪＩＳ  Ａ１３２１に定める燃焼性２級に対しては、ポリウレタン系断熱発泡層は、耐燃焼性が不足しているため、該当しないのに対し、フェノール系樹脂の主剤を用いた断熱発泡層は、前記燃焼性２級に合格することができるのである。熱伝導率、圧縮強度、接着強度、吸水性に関しては、いずれも同一の値となっており、その特徴は、同様に発揮できるのである。【０１００】  図２９は、燃焼速度と、発煙性を示す比減光面積と、平均発熱速度の変化を示す図である。
Ａの線が、ポリウレタン系断熱発泡層の値を示し、Ｂの線が、フェノール系樹脂断熱発泡層の値を示す。
燃焼速度は、Ａのポリウレタン系樹脂がＢのフェノール系樹脂に対し、大幅に高いことが解る。比減光面積では、Ａのポリウレタン系樹脂がＢのフェノール系樹脂に対し、発煙性が大幅に高いことが解る。
平均発熱速度においても、Ａのポリウレタン系樹脂がＢのフェノール系樹脂に対し、大幅に高いことが解る。特にポリウレタン系樹脂の場合は、可燃性が高く３３．５秒後に試験体が焼失してしまっている。【０１０１】  図３０に示すのはバーナーによる燃焼試験における燃焼状況である。
図３０のＦ−ａは、フェノール系樹脂の断熱発泡層の着火後５秒後の状態で、Ｆ−ｂは、フェノール系樹脂の断熱発泡層の着火後２０秒後の状態で、Ｆ−ｃは、フェノール系樹脂の断熱発泡層の着火後４０秒後の状態である。
次に、Ｐ−ａは、ポリウレタン系樹脂の断熱発泡層の着火後５秒後の状態で、Ｐ−ｂは、ポリウレタン系樹脂の断熱発泡層の着火後２０秒後の状態で、Ｆ−ｃは、ポリウレタン系樹脂の断熱発泡層の着火後４０秒後の状態である。
このバーナーによる燃焼試験でも、フェノール系樹脂の断熱発泡層は、火炎が発生しなかったのに対し、ポリウレタン系樹脂の断熱発泡層では、Ｐ−ａに示す５秒後から着火し、Ｐ−ｂの２０秒後では、発煙はさらに増加し、Ｐ−ｃの４０秒後には、非常に大量の発煙が、発生していることが分かる。
従って、フェノール系樹脂の断熱発泡層は、耐燃焼性、耐発煙性が高いため、火災防止の安全性が高く、適用範囲が大幅に広がり、極めて実用的な施工構造、施工方法を提供することができる。
【産業上の利用可能性】
【０１０２】  本考案の活用例としては、以上説明したように、建築物、又は鋼構造物に対しては、極めて多くの特徴を有する補修構造及び補修方法を提供することにより、コストダウン及び施工時間の短縮化、長寿命化による新技術の新たな需要増大により産業の活性化に寄与すると共に、労働災害の現象、アスベストの環境問題、地球温暖化を防止する省エネ対策と、現在の抱えている諸問題の解決を図る大幅な効果を発揮するものである。
又、変電所、発電所、原子力発電所のトランス油等の漏出時も、完全に遮断できるので  、人体に悪影響を及ぼすＰＣＢ等が地盤に流出し、地下水に浸透するという近隣住民の  健康障害を引き起こす大惨事を防止することができる。
同様に、原子力発電所の放射性物質含有の排水、排出物に関しても同様である。
化学工場、製薬工場等の危険物質に関しても同様である。
従って、現在の世界の産業が抱える環境対策に貢献し、新しい経済効果を発揮するも      のである。
【図面の簡単な説明】
【０１０３】
【図１】本考案による実施例１の施工方法、施工構造の斜視図である。
【図２】図１の素地の波形と直角方向の断面図である。
【図３】補強防水層４の実験データの一例である。
【図４】素地１の取付具７を巻き込んだ補修方法、構造を示す断面図である。
【図５】ボルト保護キャップ８を巻き込んだ補修方法、構造を示す断面図である。
【図６】素地１の破損された開口部１ａの補修方法、構造を示す断面図である。
【図７】素地１の端部側面１ｂを巻き込んだ補修方法、構造を示す断面図である。
【図８】本考案による実施例２の施工方法、施工構造の斜視図である。
【図９】図８の素地の波形と直角方向の断面図である。
【図１０】素地１の端部側面１ｂを巻き込んだ補修方法、構造を示す断面図である。
【図１１】本考案による実施例３の施工方法、施工構造の斜視図である。
【図１２】図１１の素地の波形と直角方向の断面図である。
【図１３】本考案による実施例４の拡大模式図である。
【図１４】本考案による実施例５の施工方法、施工構造の斜視図である。
【図１５】図１４の素地の波形と直角方向の断面図である。
【図１６】実施例６の断面詳細図である。
【図１７】実施例７の断面詳細図である。
【図１８】実施例８の断面詳細図である。
【図１９】実施例９の拡大模式図である。
【図２０】実施例１０の変圧器の全体配置を示す概略断面図である。
【図２１】図２０の部分拡大断面図である。
【図２２】実施例１１の部分拡大断面図である。
【図２３】実施例１２の部分拡大断面図である。
【図２４】実施例１３の部分拡大断面図である。
【図２５】本考案による実施例１４の拡大模式図である。
【図２６】従来例の変圧器の全体配置を示す概略断面図である。
【図２７】フェノール系樹脂の構成を示す反応機構図である。
【図２８】フェノール系樹脂の一般物性データである。
【図２９】燃焼速度、比減光面積、平均発熱速度を示すデータである。
【図３０】バーナーによる燃焼性と発煙性を示す実験状況である。
【符号の説明】
【０１０４】１          素地
１ａ        開口部
１ｂ        端部側面
２          梁
３、２３、４１  断熱発泡層
３ｂ        端部側面
４、２４、４２  補強防水層
５、２５、４３  表面層
６、２６    プライマー層
７          取付具
８          ボルト保護キャップ
９          補修材
１０、２８、４５  補強繊維
１１、２７、４６  表面補強防水層
２０        鋼構造物の素地
２１        表面除去層
２２        素地表面
３０        変圧器
３１        トランス油
３２        基礎
３３        防油ピット
３４        防油堤
３５        地面
３６        バラスト石
３７        コンクリート板
３８        クラック
３９        ピット内表面
４４        防護シート層
【図１】
0003148781.tif 000003
【図２】
0003148781.tif 000004
【図３】
0003148781.tif 000005
【図４】
0003148781.tif 000006
【図５】
0003148781.tif 000007
【図６】
0003148781.tif 000008
【図７】
0003148781.tif 000009
【図８】
0003148781.tif 000010
【図９】
0003148781.tif 000011
【図１０】
0003148781.tif 000012
【図１１】
0003148781.tif 000013
【図１２】
0003148781.tif 000014
【図１３】
0003148781.tif 000015
【図１４】
0003148781.tif 000016
【図１５】
0003148781.tif 000017
【図１６】
0003148781.tif 000018
【図１７】
0003148781.tif 000019
【図１８】
0003148781.tif 000020
【図１９】
0003148781.tif 000021
【図２０】
0003148781.tif 000022
【図２１】
0003148781.tif 000023
【図２２】
0003148781.tif 000024
【図２３】
0003148781.tif 000025
【図２４】
0003148781.tif 000026
【図２５】
0003148781.tif 000027
【図２６】
0003148781.tif 000028
【図２７】
0003148781.tif 000029
【図２８】
0003148781.tif 000030
【図２９】
0003148781.tif 000031
【図３０】
0003148781.tif 000032
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
スレート、コンクリート、防水シート、木質材等の非金属材、又は金属製の建物の屋根又は壁の素地に対し、
該素地の表面に、ポリウレタン系樹脂、又はフェノール系樹脂、又はそれらの混合物の主剤を用いた樹脂製発泡材で構成された断熱発泡層を吹付等により設け、
前記断熱発泡層の表面に、速乾性と伸延性を有するポリウレタン系樹脂、又はフェノール系樹脂、又はポリウレアー系樹脂、又はそれらの混合物の主剤を用いた高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付等により設けたことを特徴とする屋根、及び／又は、壁の施工構造。
【請求項２】
スレート、コンクリート、防水シート、木質材等の非金属材、又は金属製の建物の屋根又は壁の素地に対し、
該素地の表面に、プライマー層を塗装又は吹付により形成し、該プライマー層の表面に、ポリウレタン系樹脂、又は、フェノール系樹脂、又はそれらの混合物の主剤を用いた樹脂製発泡材で構成された断熱発泡層を吹付等により設け、前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする屋根、及び／又は、壁の施工構造。
【請求項３】
スレート、コンクリート、防水シート、木質材等の非金属材、又は金属製の建物の屋根又は壁の素地に対し、
該素地の表面に、プライマー層を塗装又は吹付により形成し、
該プライマー層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付等により設け、断熱発泡層を設けることなく構成したことを特徴とする屋根、及び／又は、壁の施工構造。
【請求項４】
スレート、コンクリート、防水シート、木質材等の非金属材、又は金属製の建物の屋根又は壁の素地に対し
該素地の取付のためのボルト等の取付具、及び／又は、素地の端部側面、及び／又は、断熱発泡層の端部側面、及び／又は、不連続部を、断熱発泡層、及び／又は、補強防水層で巻き込み、シームレス構造としたことを特徴とする屋根、及び／又は、壁の施工構造。
【請求項５】
請求項１、又は２、又は３、又は４記載の屋根、及び／又は、壁の施工構造であって、前記断熱発泡層は、最小厚さ２．０ｍｍ以上〜最大厚さ１００ｍｍ以下で吹付等により設け、
前記補強防水層は引張強度、最小１．０Ｎ／ｍｍ２〜最大５０．０Ｎ／ｍｍ２以下の速乾性と伸延性を有するポリウレタン系樹脂、又はフェノール系樹脂、又はポリウレアー系樹脂、又はそれらの混合物等の高強度樹脂製の補強防水層、又は表面補強防水層を、最小厚さ０．５ｍｍ以上〜最大１０ｍｍ以下で吹付等により設けたことを特徴とする屋根、及び／又は、壁の施工構造。
【請求項６】
請求項１、又は２、又は３、又は４、又は５記載の屋根、及び／又は、壁の施工構造であって、
前記断熱発泡層は、独立気孔系のポリウレタン系樹脂、又は、フェノール系樹脂、又はそれらの混合物の主剤を用いた樹脂製発泡材であることを特徴とする屋根、及び／又は、壁の施工構造。
【請求項７】
請求項１、又は２、又は３、又は４、又は５、又は６記載の屋根、及び／又は、壁の施工構造であって、
前記断熱発泡層、及び／又は、前記補強防水層の材料に、ガラス繊維、又は、カーボン繊維、又は短寸のステンレス、あるいはチタン等の金属繊維等の補強繊維を混入することにより、繊維強化型樹脂（ＦＲＰ）とすることを特徴とする屋根、及び／又は、壁の構造。
【請求項８】
請求項１、又は２、又は３、又は４、又は５、又は６、又は７記載の屋根、及び／又は、壁の構造であって、
前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることを特徴とする屋根、及び／又は、壁の構造。
【請求項９】
鉄骨、鉄塔、橋梁、タンク等の鋼構造物の表面施工構造であって、
該鋼構造物の素地に対し、表面除去層をケレンにより除いた素地表面に、ポリウレタン系樹脂、又は、フェノール系樹脂、又はそれらの混合物等の主剤を用いた樹脂製発泡材で構成された断熱発泡層を吹付等により設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする鉄骨、鉄塔、橋梁、タンク等の鋼構造物の表面施工構造。
【請求項１０】
鉄骨、鉄塔、橋梁、タンク等の鋼構造物の表面施工構造であって、
該鋼構造物の素地に対し、表面除去層をケレンにより除いた素地表面に、プライマー層を塗装、又は吹付けにより形成し、
該プライマー層の表面に、速乾性と伸延性を有するポリウレタン系樹脂、又はフェノール系樹脂、又はポリウレアー系樹脂、又はそれらの混合物等の高強度樹脂製の補強防水層を吹付等により設け、
前記補強防水層の表面に耐紫外線等の耐太陽光性、又は耐火性、又は耐飛び火性、又は遮熱性等のいずれか、又はそれらの組合せによる１層又は複数層の表面層を、塗布又は吹付により設けたことを特徴とする鉄骨、鉄塔、橋梁、タンク等の鋼構造物の表面施工構造。
【請求項１１】
鉄骨、鉄塔、橋梁、タンク等の鋼構造物の表面施工構造であって、
該鋼構造物の素地に対し、表面除去層をケレンにより除いた素地表面に、プライマー層を塗装、又は吹付けにより形成し、
該プライマー層の表面に、速乾性と伸延性を有するポリウレタン系樹脂、又はフェノール系樹脂、又はポリウレアー系樹脂、又はそれらの混合物等の補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることを特徴とする鉄骨、鉄塔、橋梁、タンク等の鋼構造物の表面施工構造。
【請求項１２】
請求項９、又は１０、又は１１記載の鉄骨、鉄塔、橋梁、タンク等の鋼構造物の表面施工構造であって、
前記断熱発泡層の材料、及び／又は、前記補強防水層の材料、及び／又は、前記表面補強防水層の材料にガラス繊維、又は、カーボン繊維、又は短寸のステンレス、あるいはチタン等の金属繊維等の補強繊維を混入することにより、繊維強化型樹脂（ＦＲＰ）とすることを特徴とする鋼構造物の表面施工構造。
【請求項１３】
変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を設け、
前記補強防水層の表面に耐紫外線等の耐太陽光性、難燃性、耐火性、又は耐飛び火性、又はトランス油等に対する耐腐食性等のいずれか、又はそれらの組合せによる１層又は複数層の表面層を、塗布又は吹付けることにより変電所、発電所、原子力発電所、化学工場、製薬工場等の危険物漏出を防止することを特徴とする施工構造。
【請求項１４】
変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又はそれらの混合物等の高強度樹脂製の補強防水層を設け、
前記補強防水層の上面に、耐衝撃性、クッション性、不燃性、耐火性、トランス油等に対する耐腐食性を有する防護シート層を設けることにより、変電所、発電所、原子力発電所、化学工場、製薬工場等の危険物漏出を防止することを特徴とする施工構造。
【請求項１５】
変電所、発電所、原子力発電所、化学工場、製薬工場等の危険物質の漏出を防止する必要のある分野において、
機器設置場所及び周辺の床、又は基礎、又は地盤、又は地面等の素地の上面に、ポリウレタン系樹脂、又はフェノール系樹脂、又はそれらの混合物等の主剤を用いた樹脂製発泡材で構成された断熱発泡層を設け、
前記断熱発泡層の表面に、速乾性と伸延性を有するポリウレタン系樹脂、又はフェノール系樹脂、又はポリウレアー系樹脂、又それらの混合物等の高強度樹脂製の補強防水層を設け、
前記補強防水層の表面に耐紫外線等の耐太陽光性、難燃性、耐火性、又は耐飛び火性、又はトランス油等に対する耐腐食性等のいずれか、又はそれらの組合せによる１層又は複数層の表面層を、塗布又は吹付により設け、
前記表面層の上面に、耐衝撃性、クッション性、不燃性、耐火性、耐腐食性を有する防護シート層を設けることにより、変電所、発電所、原子力発電所、化学工場、製薬工場等の危険物漏出を防止することを特徴とする施工構造。
【請求項１６】
請求項１３、又は１４、又は１５記載の施工構造であって、前記補強防水層の材料に、耐紫外線等の耐太陽光性を付与する材料、及び／又は、耐火性、耐飛び火性、又は遮熱性等を有する材料を付与した表面補強防水層を設けることにより、表面層を省略し、直接、表面補強防水層を最上面とすることにより、変電所、発電所、原子力発電所、化学工場、製薬工場等の危険物漏出を防止することを特徴とする施工構造。
【請求項１７】
請求項１３、又は１４、又は１５、又は１６記載の施工構造であって、
前記断熱発泡層は、最小厚さ２．０ｍｍ以上〜最大厚さ３００ｍｍ以下で吹付、及び／又は前記補強防水層は引張強度、最小１．０Ｎ／ｍｍ２〜最大５０．０Ｎ／ｍｍ２以下の速乾性と伸延性を有するポリウレタン系樹脂、又はフェノール系樹脂、又はポリウレアー系樹脂、又はそれらの混合物等の高強度樹脂製の補強防水層、又は表面補強防水層を最小厚さ０．５ｍｍ以上〜最大２０ｍｍ以下で吹付けることにより、変電所、発電所、原子力発電所、化学工場、製薬工場等の危険物漏出を防止することを特徴とする施工構造。
【請求項１８】
請求項１３、又は１４、又は１５、又は１６、又は１７記載の施工構造であって、
前記断熱発泡層の材料、及び／又は、前記補強防水層の材料、及び／又は、前記表面補強防水層の材料にガラス繊維、又は、カーボン繊維、又は短寸のステンレス、あるいはチタン等の金属繊維等の補強繊維を混入することにより、繊維強化型樹脂（ＦＲＰ）とすることにより、変電所、発電所、原子力発電所、化学工場、製薬工場等の危険物漏出を防止することを特徴とする施工構造。
【手続補正書】
【提出日】平成20年12月26日(2008.12.26)
【手続補正１】
【補正対象書類名】図面
【補正対象項目名】図２７
【補正方法】変更
【補正の内容】
【図２７】
0003148781.tif 000033
【手続補正２】
【補正対象書類名】図面
【補正対象項目名】図２９
【補正方法】変更
【補正の内容】
【図２９】
0003148781.tif 000034
【手続補正３】
【補正対象書類名】図面
【補正対象項目名】図３０
【補正方法】変更
【補正の内容】
【図３０】
0003148781.tif 000035